Brevet FR2791995A1 — publié le 20001013

COMPOSITION SILICONE UTILE NOTAMMENT POUR LA REALISATION DE VERNIS ANTI-FRICTION, PROCEDE D'APPLICATION DE CE VERNIS SUR UN SUPPORT ET SUPPORT AINSI TRAITE Le domaine général de l'invention est celui des revêtements ou vernis polymères aptes à conférer à des substrats, des propriétés anti-friction. Plus précisément, l'invention concerne des compositions silicones utiles notamment pour la réalisation de vernis applicables sur des supports, dont on cherche à diminuer le coefficient de friction. Les supports concernés sont divers et peuvent être notamment constitués par des substrats fibreux, tissés ou non, revêtus d'au moins une couche de protection ou de renfort mécanique, à base de polymère d'enduction, du type élastomère silicone, par exemple. La présente invention vise également les procédés d'application du vernis anti-friction qu'elle concerne, sur différents supports. Enfin, l'invention a pour objet les supports revêtus de tels vernis antifriction et, en particulier, les toiles textiles revêtues d'une couche d'élastomère sur laquelle est appliqué le vernis anti-friction, de telles toiles étant susceptibles d'être utilisées pour la fabrication de coussins de protection individuelle d'occupants de véhicules, dénommés également "airbag". La problématique générale à la base de l'invention est la mise au point d'un vernis silicone anti-friction. Ce problème de diminution des coefficients de friction, se pose avec une acuité particulière pour des substrats enduits de revêtements silicones élastomères réticulés. En effet, il est bien connu de l'homme de l'art que les couches d'enduction en silicone élastomère ont un toucher collant qui est pénalisant pour de nombreuses applications. S'agissant plus précisément de l'application "airbag", on sait que ces coussins gonflables de protection individuelle d'occupants de véhicules, sont réalisés à partir d'une toile en fibre synthétique, par exemple en polyamide (nylon), recouverte sur au moins l'une de ses faces d'une couche d'un élastomère qui peut être un élastomère silicone réticulable ou vulcanisable à froid par polyaddition (EVFII), polycondensation (EVFI), d'un élastomère silicone réticulable ou vulcanisable à chaud par polycondensation au peroxyde ou par polyaddition (EVC) ou d'un élastomère silicone visqueux réticulable ou vulcanisable par polyaddition du type LSR. Ce revêtement de protection par exemple en silicone est au moins interne et permet de se prémunir des effets de l'explosion de gonflage du coussin. Le fait que le revêtement silicone élastomère ait un toucher collant constitue un frein au déploiement du coussin. L'amélioration de l'efficacité des "airbags" passe donc par leur réalisation en matériau enduit à faible coefficient de friction. Cette recherche de faible coefficient de friction pour des revêtements de substrats enduits d'élastomère silicone, est également un souci dans d'autres applications comme par exemple les revêtements pour rubans à transfert thermique. Pour plus de détails sur les coussins de protection individuelle, on peut se référer notamment au brevet français N 2 668 106 et plus spécialement au brevet français N 2 719 598 pour les "airbags" revêtus d'un élastomère silicone RTV réticulable par polyaddtion. Face à cette problématique, l'un des objectifs essentiel de la présente invention est de proposer de diminuer le coefficient de friction de substrat éventuellement revêtu de couche d'enduction, par exemple en silicone, à l'aide d'un vernis anti-friction. Un autre objectifessentiel de la présente invention est de fournir un vernis antifriction applicable aisément sur divers types de substrats. Un autre objectif essentiel de l'invention est de fournir un vernis antifriction réticulable, facile à mettre en oeuvre et économique. Un autre objectif essentiel de l'invention est de fournir une composition silicone utilisable notamment pour la réalisation de vernis anti-friction du type de ceux sus-évoqués. Un autre objectif essentiel de la présente invention est de fournir une composition silicone utile notamment pour la réalisation de vernis anti-friction, cette composition se devant d'être d'un coût de revient raisonnable et simple à préparer. Un autre objectif essentiel de l'invention est de fournir un vernis antifriction constitué par une composition silicone réticulable, apte à réduire significativement le coefficient de friction de divers types de substrats enduits ou non. Un autre objectif de l'invention est de fournir un procédé d'application simple et économique d'un vernis anti-friction à base d'une composition silicone, sur différents supports formés, par exemple, par des substrats fibreux tissés ou non et éventuellement enduits, par exemple, d'une couche d'élastomère silicone réticulé. Un autre objectif essentiel de l'invention est de fournir une toile enduite d'élastomère silicone réticulé destiné à la fabrication "d'airbags", une telle toile se devant de présenter un faible coefficient de friction. Un autre objectif essentiel de l'invention est de fournir une toile enduite de silicone élastomère réticulé pour la fabrication "d'airbags", revêtue d'un vernis antifriction à base d'une composition silicone. Un autre objectif essentiel de l'invention est de proposer un support fibreux, par exemple un tissu, enduit d'un revêtement élastomère réticulé et doté d'un coefficient de friction statique (Ks) correspondant à l'effort nécessaire pour initier le déplacement d'une masse rectangulaire recouverte du tissu concerné sur un support plan en verre à une valeur Ks # 1, pour un dépôt d'enduction toutes couches confondues D Ces objectifs, parmi d'autres, sont atteints par la présente invention qui concerne, en premier lieu, une composition silicone utile notamment pour la réalisation de vernis ayant en particulier des propriétés anti-friction, cette composition étant du type de celles comprenant au moins un polyorganosiloxane (POS) réticulable par l'intermédiaire de groupements fonctionnels de réticulation (GFR) par voie cationique et/ou radicalaire et une quantité efficace de. système amorceur cationique comprenant comme amorceur thermique et/ou photoamorceur, un produit choisi parmi les sels d'onium d'un élément des groupes 15 à 17 de la classification périodique [Chem & Eng. News, vol. 63, N 5,26 du 4 Février 1985] ou d'un complexe organométallique d'un élément des groupes 4 à 10 de la classification périodique [même référence], # dont l'entité cationique est sélectionnée parmi : - 1) les sels d'onium de formule (I) : [(Rl)n - A - (R2)m]+ (I) formule dans laquelle : ' A représente un élément des groupes 15à 17 tel que par exemple : I, S, Se, P ou N, # R1 représente un radical aryle carbocyclique ou hétérocyclique en C6-C20, ledit radical hétérocyclique pouvant contenir comme hétéroéléments de l'azote ou du soufre ; # R2 représente RI ou un radical alkyle ou alkényle linéaire ou ramifié en C1-C3p ; lesdits radicaux R et R2 étant éventuellement substitués par un groupement alcoxy en C1-C25, alkyle en C1-C25, nitro, chloro, bromo, cyano, carboxy, ester ou mercapto ; # n est un nombre entier allant de 1 à v + 1, v étant la valence de l'élément A, # m est un nombre entier allant de 0 à v - 1 avec n + m = v + 1, - 2) Les sels d'oxoisothiochromanium décrits dans la demande de brevet WO 90/11303, notamment le sel de sulfonium du 2-éthyl-4- oxoisothiochromanium ou de 2-dodécyl-4-oxoisothio-chromanium, - 3) les sels de sulfonium dans lesquelles l'entité cationique comprend : #3.1. au moins une espèce polysulfonium de formule III.1. dans laquelle : - les symboles Arl, qui peuvent être identiques ou différents entre-eux, représentent chacun un -radical monovalent phényle ou naphtyle, éventuellement substitué avec un ou plusieurs radicaux choisis parmi : un radical alkyle linéaire ou ramifié en CI C 12, de préférence en C 1-C6, un radical alkoxy linéaire ou ramifié en CI Ci 2, de préférence en C1-C6, un atome d'halogène, un groupe-OH, un groupe-COOH, un groupé ester - COO-alkyle où la partie alkyle est un reste linéaire ou ramifié en CI - Ci 2, de préférence en C1-C6, et un groupement de formule -Y4-Ar2 où les symboles Y4 et Ar2 ont les significations données juste ci-après, - les symboles Ar2, qui peuvent être identiques ou différents entre eux ou avec Arl, représentent chacun un radical monovalent phényle ou naphtyle, éventuellement substitué avec un ou plusieurs radicaux choisis parmi : un radical alkyle linéaire ou ramifié en Ci -Ci 2, de préférence en C1-C6, un radical alkoxy linéaire ou ramifié en C 1-C 12, de préférence en CI-C6, un atome d'halogène, un groupe -OH, un groupe-COOH, un groupe ester - COO-alkyle où la partie alkyle est un reste linéaire ou ramifié en C1-Ci 2, de préférence en CI-C6, - les symboles Ar3, qui peuvent être identiques ou différents entre eux, représentent chacun un radical divalent phénylène ou naphtylène, éventuellement substitué avec un ou plusieurs radicaux choisis parmi : un radical alkyle linéaire ou ramifié en Ci -Ci 2, de préférence en C1-C6, un radical alkoxy linéaire ou ramifié en C 1-C 12, de préférence en CI-C6, un atome d'halogène, un groupe-OH, un groupe-COOH, un groupe ester - COO-alkyle où la partie alkyle est un reste linéaire ou ramifié en C-Ci12, de préférence en C1-C6, - t est un nombre entiers égal à 0 ou 1, avec les conditions supplémentaires selon lesquelles : + quand t = 0, le symbole Y est alors un radical monovalent Y1 représentant le groupement de formule : où les symboles Ar1 et Ar2 possèdent les significations données ci- avant + quand t =1 # d'une part, le symbole Y est alors un radical divalent ayant les significations Y2 à Y4 suivantes : # Y2: un groupement de formule : + Ar2 où le symbole Ar2 possède les significations données ci-avant, # Y3: un lien valentiel simple, # Y4: un reste divalent choisi parmi : un reste alkylène linéaire ou ramifié en C1-C12, de préférence en C 1-C6, et un reste de formule -Si(CH3)2 , # d'autre part, dans le cas uniquement où le symbole Y représente Y3 ou Y4, les radicaux Arl et Ar2 (terminaux) possèdent, outre les significations données ci-avant, la possibilité d'être reliés entre eux par le reste Y' consistant dans Y'1 un lien valentiel simple ou dans Y'2 un reste divalent choisi parmi les restes cités à propos de la définition de Y4, qui est installé entre les atomes de carbone, se faisant face, situés sur chaque cycle aromatique en position ortho par rapport à l'atome de carbone directement relié au cation S+ ; #3.2. et/ou au moins une espèce monosulfonium possédant un seul centre cationique S+ par mole de cation et consistant dans la plupart des cas dans des espèces de formule : dans laquelle Ar1 et Ar2 ont les significations données ci-avant à propos de la formule (III.1), incluant la possibilité de relier directement entre eux un seul des radicaux Ar1 à Ar2 selon la manière indiquée ci-avant à propos de la définition de la condition supplémentaire en vigueur quand t = 1 dans la formule (II), faisant appel au reste Y' ; - 4) les sels organométalliques de formule (IV) (LIL2L3M)+q (IV) formule dans laquelle : ' M représente un métal du groupe 4 à 10, notamment du fer, manganèse, chrome, cobalt... # L1représente 1 ligand lié au métal M par des électrons #, ligand choisi parmi les ligands rl3-alkyl, il5- cyclopendadiènyl et" 7 - cycloheptratriènyl et les composés #6- aromatiques choisis parmi les ligands r-benzène éventuellement substitués et les composés ayant de 2 à 4 cycles condensés, chaque cycle étant capable de contribuer à la couche de valence du métal M par 3 à 8 électrons 71 ; . L2 représente un ligand lié au métal M par des électrons n, ligand choisi parmi les ligands q7-cycloheptatriènyl et les composés rl6- aromatiques choisis parmi les ligands #6- benzène éventuellement substitués et les composés ayant de 2 à 4 cycles condensés, chaque cycle étant capable de contribuer à la couche de valence du métal M par 6 ou 7 électrons 7r ; # L3 représente de 0 à 3 ligands identiques ou différents liés au métal M par des électrons #, ligand(s) choisi (s) parmi CO et N02 + ; la charge électronique totale q du complexe à laquelle contribuent LI, L2 et L3 et la charge ionique du métal M étant positive et égale à 1 ou 2 ; d l'entité an ionique ayant pour formule : [X1X2 a Rb]- formule dans laquelle : - a et b sont des nombres entiers allant pour a de 0 à 6 et pour b de 0 à 6 avec a + b > 2 ; - les symboles X1 représentent des éléments choisis dans les colonnes IIIA, IVA, VA de la classification périodique, de préférence dans le groupe comprenant : B, P et Sb ; - les symboles X2 représentent : * un atome d'halogène (chlore, fluor) avec a = 0 à 3, * une fonction OH avec a = 0 à 2, - les symboles R sont identiques ou différents et représentent : # un radical phényle substitué par au moins un groupement électroattracteur tel que par exemple OCF3, CF3, N02, CN, et/ou par au moins 2 atomes d'halogène (fluor tout particulièrement), et ce lorsque l'entité cationique est un onium d'un élément des groupes 15 à 17 > un radical phényle substitué par au moins un élément ou un groupement électroattracteur notamment atome d'halogène (fluor tout particulièrement), CF3, OCF3, N02, CN, et ce lorsque l'entité cationique est un complexe organométallique d'un élément des groupes 4 à 10 > un radical aryle contenant au moins deux noyaux aromatiques tel que par exemple biphényle, naphtyle, éventuellement substitué par au moins un élément ou un groupement électroattracteur, notamment un atome d'halogène (fluor tout particulièrement), OCF3, CF3, N02, CN, quelle que soit l'entité cationique ; cette composition étant caractérisée en ce qu'elle comporte en outre des molécules substituées par des groupements fonctionnels secondaires (GFS) portés par au moins un atome de silicium par molécule et sélectionnés, de préférence, parmi ceux comprenant au moins un motif alcoxy et/ou époxy et/ou carboxy. La composition de vernis silicone selon l'invention est avantageuse en ce qu'elle est aisément et industriellement réticulable par voie cationique et/ou radicalaire, par exposition à un faisceau d'électrons et/ou à un rayonnement actinique du type UV et/ou par activation thermique. Une fois appliqué et réticulé sur un support, ce vernis lui confère des caractéristiques anti-friction significatives. Ces résultats intéressants résultent de la sélection judicieuse d'une composition de vernis silicone comprenant des composés dont les atomes de silicium (POS-silanes) sont porteurs de groupements fonctionnels de réticulation GFR ainsi que de groupements fonctionnels GFS, avantageusement de type alcoxy et/ou énoxy et/ou carboxy. Les GFS ont une part non négligeable dans l'apport de propriétés antifriction à la composition de revêtement. Le fait que cette composition de vernis silicone soit facilement applicable et réticulable sur un support, par exemple, un tissu découle également de la mise en oeuvre d'une famille spécifique de photoamorceur du type de ceux décrits dans la demande de brevet français N 96 16 237. De tels photoamorceurs permettent une photoréticulation rapide et complète du vernis. Selon un premier mode de réalisation de l'invention, la composition de vernis silicone comprend : - A - au moins un POS porteur de GFR, ces derniers étant de préférence choisis parmi les groupements comprenant au moins une fonction éthyléniquement insaturée - avantageusement acrylate et/ou alcényléther - et/ou époxyde et/ou oxéthane ; - B - au moins un silane et/ou un POS porteur de GFS, ces derniers représentant de préférence au moins 0,5 % et plus préférentiellement encore au moins 1 % en poids de B ; - C - au moins un système photoamorceur tel que défini supra . Dans ce premier mode de réalisation les GRF, d'une part, et les GFS, d'autre part, sont portés par des molécules ou macromolécules à base de silicium, différentes. L'alternative qui correspond au second mode de réalisation de l'invention, est que ces molécules à base de silicium soient substitués à la fois par des groupements GRF et par des groupements GFS. Dans ce cas la composition vernis silicone selon l'invention comprend : - - C - au moins un système photoamorceur tel que défini supra - D - au moins un POS porteur de GRF et de GFS, les GRF étant de préférence choisis parmi les groupements comprenant au moins une fonction éthyléniquement insaturée - avantageusement acrylate et/ou alcényléther - et/ou époxyde et/ou oxéthane ; Naturellement, il n'est pas à exclure que la composition selon l'invention comprenne les POS et/ou les silanes A, B, D, ensembles. Ces compositions de vernis durcissantes (par exemple sous UV et/ou sous faisceau d'électrons) et apportant des propriétés anti-friction de surface peuvent comprendre en outre : - E - éventuellement au moins un diluant réactif organique choisi parmi les résines organiques de type époxyde et/ou vinyléther et/ou oxéthane ; - F - éventuellement au moins un pigment organique ou inorganique ; - G - éventuellement une charge, de préférence silicique ; - H - éventuellement au moins un photosensibilisateur, de préférence sélectionné parmi les (poly) aromatiques (éventuellement métalliques) et/ou les hétérocycliques. En entrant dans le détail sur la nature des différents constituants de la composition de vernis silicone selon l'invention, on précisera, s'agissant des POS A, que ce sont, de préférence, des époxysilicones et/ou des vinyléthersilicones qui sont : soit linéaires ou sensiblement linéaires et constitués de motifs de formule (I), terminés par des motifs de formule (II), #soit cycliques et constitués par des motifs de formule (II): formules dans lesquelles : # les symboles R1 sont semblables ou différents et représentent : - soit un radical alkyle linéaire ou ramifié en CI-C6, éventuellement substitué, avantageusement par un ou des halogènes, les radicaux alkyles éventuellement substitués préférés étant : méthyle, éthyle, propyle, octyle et 3,3,3 trifluoropropyle, - soit un radical cycloalkyle en C5-C8, éventuellement substitué, - soit un radical aryle ou aralkyle, éventuellement substitué : notamment par des halogènes et/ou des alcoxyles, . les radicaux phényle, xylyle, tolyle et dichlorophényle étant tout particulièrement sélectionnés, - et, plus préférentiellement encore, au moins 60 % molaire des radicaux R3 étant des méthyles, # les symboles Z sont semblables ou différents et représentent : - soit le radical R1, - soit un groupement GFR correspondant à un reste époxyde ou vinyléther relié au silicium par l'intermédiaire d'un radical divalent contenant, avantageusement, de 2 à 20 atomes de carbone comportant, éventuellement, un hétéroatome, l'un au moins des symboles Z correspondant à un groupement GRF. Comme exemples de groupements organofonctionnels GRF du type époxy, on peut citer ceux de formule suivante : S'agissant des groupements organofonctionnels GRF du type vinyléther, on peut mentionner, e. g., ceux contenus dans les formules suivantes : -(C)3'-H-C ; -(CH:J2-0-R40-0-==c -(CHZ)-O--CH=CH-R50 # avec R40 = - alkylène linéaire ou ramifié en C1-C12, éventuellement substitué, - ou arylène, de préférence phénylène, éventuellement substitué, de préférence par un à trois groupements alkyles en C1-C6; D avec R50 = alkyle linéaire ou ramifié en C,-C6. Les polyorganosiloxanes époxy ou vinyloxyfonctionnels préférés sont décrits notamment dans les brevets DE-A-4 009 889 ; EP-A-0 396 130 ; EP-A-0 355 381 ; EP-A-0 105 341 ; FR-A-2 110 115 ; FR-A-2 526 800. Les polyorganosiloxanes époxy fonctionnels peuvent être préparés par réaction d'hydrosilylation entre des huiles à motifs Si-H et des composés époxyfonctionnels, tels que vinyl-4 cyclohexèneoxyde, allylglycidyléther... Les polyorganosiloxanes vinyloxyfonctionnels peuvent être préparés par réaction d'hydrosilylation entre des huiles à motifs Si-H et des composés vinyloxyfonctionnels, tels que l'allylvinyléther, l'allyl-vinyloxyéthoxybenzène.. Plus préférentiellement encore, les POS A sont des époxysilicones de formules (A.I) (A.II) suivantes : avec X = CH3 ; Phényle ; Cycloalkyle ; alkyle Ci-Ci ; alcényle ; -OH ; H ;CH2-CH2-CH2-OH, CH2-CH2-CF3 ; -(CH2)n-CF3, n = 1 à 20 ; - ai, a2 et bl, b2 étant définis comme suit dans ces formules (A.I) et (A.II) 1 Selon une autre caractéristique avantageuse de l'invention, le ou les POS (A) a (ont) une viscosité 11 (exprimée en mPa.sà 25 C) comprise entre : # 200 et 3 000, -> de préférence 300 et 2000, - et plus préférentiellement encore entre 400 et 900. Ces valeurs de viscosité concernent aussi bien les POS linéaires que les POS cycliques susceptibles d'être mis en oeuvre conformément à l'utilisation selon l'invention La viscosité dynamique à 25 C, de -tous les polymères silicones considérés dans le présent exposé, peut être mesurée à l'aide d'un viscosimètre BROOKFIELD, selon la norme AFNOR NFT 76 102 de février 1972. La viscosité dont il est question dans le présent exposé est la viscosité dynamique à 25 C, dite "Newtonienne", c'est-à-dire la viscosité dynamique qui est mesurée, de manière connue en soi, à un gradient de vitesse de cisaillement suffisamment faible pour que la viscosité mesurée soit indépendante du gradient de vitesse. Conformément à l'invention, il est parfaitement envisageable de mettre en oeuvre un mélange de différents POS A à motifs de formule (I) et (II), tels que définis ci-dessus (linéaires et/ou cycliques). Concernant le (ou les) composé (s) B, il est avantageux conformément à l'invention qu'il(s) soi(en)t choisi (s) parmi celui (ou ceux) de formule B suivante : (B) R2x[GFS]ySi04-(x+y)12 dans laquelle : - x=0, l,2ou3 - y = 1, 2, 3 ou 4 - les radicaux R2 sont identiques ou différents entre eux et correspondent à un alkyle linéaire ou ramifié, un cycloalkyle, un hydroxyle, un hydrogène, un vinyle, un -CF3, un -(CH2)m-CF3 avec m = 1 à 50, - les GFS sont identiques ou différents entre eux et correspondent à un alcoxy, de préférence : -OR3 avec R3 représentant un alkyle linéaire ou ramifié en C1-C30 ou un cycloalkyle ; -(OR4)P RS -(R6)q-Si(OR\(R8)t avec R4, R7, R8 identiques ou différents entre eux et répondant à la même définition que celle donnée ci-dessus pour R3 et avec R6 identiques ou différents entre eux et correspondant de préférence à un alkylène (avantageusement un méthylène) ; p, q = 1 à 50, de préférence 1 à 10 ; r = 1, 2 ou 3 et t = 0,1 ou 2 # un énoxy, de préférence : -O-CH = CH-R8. -(R9)u-Si(OCH = CHR10)v(Rll)w ; avec R8, R10, R" identiques ou différents entre eux et répondant à la même définition que celle donnée ci-dessus pour R3, et avec R9 répondant à la même définition que celle donnée ci-dessus pour R6 ; u = 1 à 50 de préférence 1 à 10, v = 1, 2 ou 3 et w = 0, 1 ou 2 ; un carboxy, de préférence : -OCOR12. - 13\Z Si(OCOR'4)Z1(RIS)z2 ; avec R12, R14 tels que définis ci-dessus pour R8, R10, R" ; R13 tels que définis ci-dessus pour R9 ; et z = 1 à 50 de préférence 1 à 10, Zi= 1, 2 ou 3 etz2 = 0, 1 ou 2; A titre d'exemple de POS B, on peut citer : avec Et = éthyle. A titre d'exemple de silane B, on peut citer : MeSi(OEt)3 ; Si(OEt)4 ; PrSi(OEt)3 , OctSi(OMe)3 ; PrSi(OMe)3 ; avec Me = méthyle ; Et = éthyle ;Pr = propyle, Oct = octyle. Conformément au deuxième mode de réalisation, on met en oeuvre des POS D mixtes comprenant à la fois des GRF et GFS. Sans que cela ne soit limitatif, il s'avère que l'on privilégie plus spécialement ce deuxième mode de réalisation Ainsi, les POS D mis en oeuvre comprennent avantageusement des GFS tels que définis supra et des GRF de type époxyde. Plus préférentiellement encore, ledit POS D correspond aux POS de formules (D', D", D"') suivantes : - avec 0 avec Me= méthyle ; Et = éthyle 0 # e de préférence 0# e# 5000 et plus préférentiellement encore 0# e Suivant une caractéristique préférée de l'invention, les amorceurs C sont e.g. : les borates d'onium décrits dans la demande de brevet européen N 0 562 922. Plus précisément encore, on peut mettre en oeuvre en pratique l'amorceur de formule suivante : En pratique, les amorceurs de l'utilisation suivant l'invention sont préparés de manière très simple par dissolution du borate d'onium ou de complexe organométallique, de préférence d'onium, se présentant sous forme solide (poudre) dans un solvant. Selon une alternative concernant le borate d'onium, ce dernier peut être préparé directement dans le solvant, à partir d'un sel (e. g. chlorure) du cation (iodonium) et d'un sel (par exemple de potassium) de l'anion borate. De préférence, il est prévu conformément à l'utilisation selon l'invention que l'amorceur (PA) est employé en solution dans un solvant organique, de préférence choisi parmi les solvants donneurs de protons et plus préférentiellement encore parmi le groupe suivant : alcool isopropylique, alcool benzylique, diacétonealcool, lactate de butyle, esters, et leurs mélanges. Comme cela est revendiqué dans le brevet français N 2 724 660, les solvants organiques donneurs de protons et à caractère aormatique (alcool benzylique), se comportent comme des accélérateurs de réticulation. Il est donc avantageux de s'en servir pour mettre en solution, le photoamorceur. Il convient de préciser que par quantité catalytique efficace de PA, on entend, au sens de l'invention, la quantité suffisante pour amorcer la réticulation. Dans la mesure où en pratique, - comme indiqué supra-, le photoamorceur ou photoinitiateur est avantageusement dissous dans un solvant polaire, en quantité telle que son titre à la solution obtenue soit compris entre 1 et 50 % en poids, de préfence entre 10 et 30 % en poids, et plus préférentiellement encore entre 15 et 25 % en poids. Selon une modalité avantageuse de l'utilisation selon l'invention, l'incorporation du PA en solution dans la composition comprenant le POS à teneur molaire en GRF donnée, se fait à raison de 0,1à 10 % en poids de solution par rapport au mélange final, de préférence 0,5 à 5 % en poids et plus préférentiellement de l'ordre de 1 % en poids. Selon une variante de l'utilisation conforme à l'invention, on peut mettre en oeuvre des inhibiteurs de réticulation, de préférence choisis parmi les produits alcalins, et plus préférentiellement encore parmi les produits alcalins de type aminé, par exemple du type de ceux consistant en un silicone sur lequel est greffé au moins un groupement amine, de préférence tertiaire. S'agissant des additifs facultatifs, on peut indiquer à propos de l'éventuel diluant réactif E, que les composés de formule E' (époxyde) et E" (vinyléther) sont des exemples parmi d'autres : Les éventuels pigments inorganiques ou organiques F sont ajoutés pour donner une teinte au vernis silicone selon l'invention. En particulier, cette teinte permet de reconnaître un tissus non vernis d'un tissu vernis par simple coût d'oeil. A titre d'exemples de pigments, on peut citer le noir de carbone ; le dioxyde de titane ;la phtalocyanine ; la benzimidazolone ;les naphtols (BONA pigment lakes) ; les diazopyrazolones ; les pigments jaunes diarylides ou monoarylides ... Les charges G et en particulier les charges siliciques peuvent être par exemple des silices de combustion traitées à l'hexaméthyldisilasanes ou à l'octaméthylcyclotétrasiloxanes (surface spécifique 300 m2/g), silice fumée. Ces charges peuvent être minérales ou non, e.g. : synthétique ou naturelle (polymères) broyés, carbonate de calcium, talc, argile, dioxyde de titane... Concernant les éventuels photosensibilisateurs H, ils peuvent être sélectionnés parmi les produits (poly)aromatiques -éventuellement métalliques- et les produits hétérocycliques, et de préférence dans la liste de produits suivants : phénothiazine, tétracène, pérylène, anthracène, diphényl-9,10-anthracène, thioxanthone, benzophénone, acétophénone, xanthone, fluorénone, anthraquinone, 9,10-diméthylanthracène, 2-éthyl-9,10-diméthyloxyanthracène, 2,6-diméthylnaphtalène, 2,5-diphényl-1-3-4-oxadiazole, xanthopinacol, 1,2-benzanthracène, 9nitro-anthracène, et leurs mélanges. Plus spécialement, il peut s'agir d'un produit H à base de thioxanthone : Compte tenu de sa facilité d'obtention de son faible coût et de ses propriétés anti-friction, le vernis silicone selon l'invention est susceptible d'avoir des débouchés dans de nombreux domaines d'application et en particulier dans le domaine de l'enduction des supports fibreux tissés ou non. D'où il s'ensuit que l'invention concerne selon un autre de ses aspects, l'application de la composition telle que décrite ci-dessus à titre de vernis anti-friction sur un support, ce support comportant de préférence, un substrat - avantageusement fibreux (et plus spécialement textile) - éventuellement revêtu d'au moins une couche d'élastomère silicone au moins partiellement réticulée. Avantageusement, ce procédé d'application consiste essentiellement : - à enduire un support à l'aide de la composition de vernis tel que défini ci-dessus, - et à exposer la surface ainsi enduite à des rayonnements actiniques et/ou à un faisceau d'électrons et/ou à la chaleur, de manière à faire réticuler la couche de vernis. Les moyens d'application de la couche de vernis non réticulé sur le support sont du type de ceux connus et appropriés à cette fin (barre ou cylindre d'enduction). Il en va de même en ce qui concerne les moyens d'exposition, par exemple, aux rayonnements UV et/ou aux faisceaux d'électrons. D'autres détails seront donnés à cet égard dans les exemples qui suivent. La présente invention concerne également le support vernis doté de propriétés antifrictions, telles qu'obtenues par l'application sus-définie. Selon un mode de réalisation préféré de ce support vernis, celui-ci comprend un substrat - de préférence textile - revêtu sur au moins une de ses faces d'au moins une couche d'élastomère silicone réticulable ou au moins partiellement réticulé de préférence choisi parmi , - les silicones RTV polyaddition ou polycondensation, - et/ou les silicones EVC au peroxyde, - et/ou les silicones LSR polyaddition, le vernis anti-friction obtenu à partir de la composition, telle que définie supra, étant appliqué sur la (ou les) couche(s) (supérieure(s)) d'élastomère silicone. Les expressions RTV, LSR, EVC sont bien connues de l'homme du métier : RTV est l'abréviation de "room temperature vulcanising" ; LSR est l'abréviation de "Liquid silicon rubber" ; EVC est l'abréviation de : "Elastomère vulcanisable à chaud". En pratique, l'invention vise plus précisément les supports (par exemple textiles tels que ceux utilisés pour la fabrication "d'airbags") revêtus sur l'une et/ou l'autre de leurs faces d'une couche d'élastomère silicone réticulé RTV, EVC ou LSR, elle-même enduite d'un revêtement de vernis silicone anti-friction tel que défini cidessus. Le problème de l'apport de propriétés anti-friction est particulièrement aigu s'agissant de ces enductions élastomères silicones réticulées, puisque comme cela a déjà été indiqué ci-dessus, ces dernières ont pour caractéristique d'avoir un toucher collant. Les polyorganosiloxanes, constituants principaux des couches collantes d'élastomères réticulés sur lesquelles le vernis selon l'invention peut être appliqué, peuvent être linéaires, ramifiés ou réticulés, et comporter des radicaux hydrocarbonés et/ou des groupements réactifs comme par exemple des groupes hydroxyles, des groupements hydrolysables, des groupements alkényles et des atomes d'hydrogène. A noter que les compositions polyorganosiloxanes sont amplement décrites dans la littérature et notamment dans l'ouvrage de Walter NOLL : and Technology of Silicones", Académie Press, 1968,2ème édition, pages 386 à 409. Plus précisément, ces polyorganosiloxanes vernissables sont constitués de motifs siloxyles de formule générale : RO III SiG 4-111 (l') et/ou de motifs siloxyles de formule : zo XI RO YI SiG 4-x'-YI (H') 2 formules dans lesquelles les divers symboles ont la signification suivante : - les symboles R , identiques ou différents, représentent chacun un groupement de nature hydrocarbonée non hydrolysable, ce radical pouvant être : * un radical alkyle, halogénoalkyle ayant de 1 à 5 atomes de carbone et comportant de 1 à 6 atomes de chlore et/ou de fluor, # des radicaux cycloalkyles et halogénocycloalkyles ayant de 3 à 8 atomes de carbone et contenant de 1 à 4 atomes de chlore et/ou de fluor, * des radicaux aryles, alkylaryles et halogénoaryles ayant de 6 à 8 atomes de carbone et contenant de 1 à 4 atomes de chlore et/ou de fluor, # des radicaux cyanoalkyles ayant de 3 à 4 atomes de carbone ; les symboles Z , identiques ou différents, représentent chacun un atome d'hydrogène, un groupement alkényle en C2-C6, un groupement hydroxyle, un atome hydrolysable, un groupement hydrolysable ; - ni = un nombre entier égal à 0, 1,2 ou 3 ; - xi = un nombre entier égal à 0, 1, 2 ou 3 ; - y1 = un nombre entier égal à 0,1, ou 2 ; la somme x + y est comprise entre 1 et 3. A titre illustratif, on peut citer parmi les radicaux organiques R directement liés aux atomes de silicium : les groupes méthyle ; éthyle ; propyle ; isopropyle ; butyle ; isobutyle ; n-pentyle ; t-butyle ; chlorométhyle ; dichlorométhyle ; a-chloroéthyle ; a,(3-dichloroéthyle ; fluorométhyle ; difluorométhyle ; a,j3- difluoroéthyle ; trifluoro-3,3,3 propyle ; trifluoro cyclopropyle ; trifluoro-4,4,4 butyle ; hexafluoro-3,3,4,4,5,5 pentyle ; 0-cyanoéthyle ; y-cyanopropyle ; phényle : pchlorophényle ; m-chlorophényle ; dichloro-3,5 phényle ; trichlorophényle ; tétrachlorophényle ; o-, p- ou m-tolyle ; a,a,a-trifluorotolyle ; xylyles comme diméthyl-2,3 phényle, diméthyl-3,4 phényle. Préférentiellement, les radicaux organiques R liés aux atomes de silicium sont des radicaux méthyle, phényle, ces radicaux pouvant être éventuellement halogénés ou bien encore des radicaux cyanoalkyle. Les symboles Z peuvent être des atomes d'hydrogène, des atomes hydrolysables tels que des atomes d'halogène, en particulier des atomes de chlore, des groupements vinyles, hydroxyles ou des groupements hydrolysables tels que par exemple : amino, amido, aminoxy, oxime, alkoxy, alkényloxy, acyloxy. La nature du polyorganosiloxane et donc les rapports entre les motifs siloxyles (I') et (II") et la répartition de ceux-ci est, comme on le sait, choisie en fonction du traitement de réticulation qui sera effectué sur la composition durcissable (ou vulcanisable) en vue de sa transformation en élastomère. Il est possible d'utiliser une grande variété de compositions monocomposantes ou bicomposantes réticulant par des réactions de polyaddition ou de polycondensation, en présence d'un catalyseur métallique et éventuellement d'une amine et d'un agent de réticulation. Les compositions polyorganosiloxanes bicomposantes ou monocomposantes réticulant à température ambiante (RTV) ou à la chaleur (EVC) par des réactions de polyaddition, essentiellement par réaction de groupements hydrogénosilylés sur des groupements alkénylsilylés, en présence généralement d'un catalyseur métallique, de préférence au platine, sont décrites par exemple dans les brevets US-A- 3 220 972, 3 284 406, 3 436 366, 3 697 473 et 4 340 709. Les polyorganosiloxanes entrant dans ces compositions sont en général constitués par des couples à base d'une part d'un polysiloxane linéaire, ramifié ou réticulé constitué de motifs (II) dans lesquels le reste Z représente un groupement alkényle en C2 - C6 et où x1 est au moins égal à 1, éventuellement associés à des motifs (I'), et d'autre part d'un hydrogénopolysiloxane linéaire, ramifié ou réticulé constitué de motifs (II') dans lesquels le reste Z représente alors un atome d'hydrogène et où x1 est au moins égal à 1, éventuellement associés à des motifs (I'). Les compositions polyorganosiloxanes bicomposantes ou monocomposantes réticulant à température ambiante (RTV) par des réactions de polycondensation sous l'action de l'humidité, en présence généralement d'un catalyseur métallique, par exemple un composé de l'étain sont décrites par exemple pour les compositions monocomposantes dans les brevets US-A-3 065 194, 3 542 901, 3 779 986, 4 417 042, et dans le brevet FR-A-2 638 752, et pour les compositions bicomposantes dans les brevets US-A-3 678 002, 3 888 815, 3 933 729 et 4 064 096. Les polyorganosiloxanes entrant dans ces compositions sont en général des polysiloxanes linéaires, ramifiés ou réticulés constitués de motifs (Il) dans lesquels le reste Z est un groupement hydroxyle ou un atome ou groupement hydrolysable et où xi est au moins égal à 1, avec la possibilité d'avoir au moins un reste Z qui est égal à un groupement hydroxyle ou à un atome ou à un groupement hydrolysable et au moins un reste Z qui est égal à un groupement alkényle quand xi est égal à 2 ou 3, lesdits motifs (II') étant éventuellement associés à des motifs (I') De pareilles compositions peuvent contenir en outre un agent de réticulation qui est notamment un silane portant au moins trois groupements hydrolysables comme par exemple un silicate, un alkyltrialkoxysilane ou un aminoalkyltrialkoxysilane. Ces compositions polyorganosiloxanes RTV qui réticulent par des réactions de polyaddition ou de polycondensation, présentent avantageusement une viscosité à 25 C au plus égale à 100 000 mPa.s et, de préférence, comprise entre 10 et 50 000 mPa.s. Il est possible de mettre en oeuvre des compositions RTV réticulant à température ambiante par des réactions de polyaddition ou de polycondensation, ayant une viscosité à 25 C supérieure à 100 000 mPa.s, comme celle se situant dans l'intervalle allant d'une valeur supérieure à 100 000 mPa.s à 300 000 mPa.s ; cette modalité est recommandée lorsque l'on souhaite préparer des compositions durcissables chargées dans lesquelles la (ou les) charge(s) utilisée(s) a (ont) tendance à se séparer par sédimentation. Il est également possible de mettre en oeuvre, des compositions réticulant à la chaleur par des réactions de polyaddition et plus précisément de compositions dites de type EVC de polyaddition, ayant une viscosité à 25 C au moins égale à 500 000 mPa.s et, de préférence comprise entre 1 million de mPa.s et 10 millions de mPa.s et même davantage. II peut aussi s'agir de compositions durcissables à température élevée sous l'action de peroxydes organiques tels que le peroxyde de dichloro-2,4 benzoyle, le peroxyde de benzoyle, le perbenzoate-de t-butyle, le peroxyde de cumyle, le peroxyde de di-t-butyle. Le polyorganosiloxane ou gomme entrant dans de telles compositions (dénommées simplement de type EVC) est alors constitué essentiellement de motifs siloxyles (I'), éventuellement associés à des motifs (II') dans lesquels le reste Z représente un groupement alkényle en C2 - C6 et où x est égal à 1. De tels EVC sont par exemple décrits dans les brevets US-A-3 142 655,3 821 140,3 836 489 et 3 839 266). Ces compositions présentent avantageusement une viscosité à 25 C au moins égale à 1 million de mPa.set, de préférence, comprise entre 2 millions et 10 millions de mPa.s et même davantage. D'autres compositions polyorganosiloxanes vernissables par la composition de vernis silicone selon l'invention sont celles, monocomposantes ou bicomposantes, réticulant à la chaleur par des réactions de polyaddition, appelées compositions LSR. Ces compositions répondent aux définitions données ci-avant à propos des compositions préférées appelées RTV, sauf en ce qui concerne leur viscosité qui se situe cette fois dans l'intervalle allant d'une valeur supérieure à 100 000 mPa.s à 500 000 mPa.s. Sans que cela ne soit limitatif, les revêtements silicones élastomères sur lesquels le vernis selon l'invention peut être appliqué pour diminuer leur coefficient de friction, sont plus spécialement des revêtements obtenus à partir de compositions élastomères silicones vulcanisables à froid RTV, en particulier de type bicomposant (RTV 2), par polyaddition. De manière plus préférée encore, ces couches élastomères silicones d'enduction sont mises en oeuvre dans le revêtement de toile textile pour coussin gonflable de protection individuelle d'occupant de véhicule ("airbag"). Il en résulte qu'un autre objet de l'invention est constitué par le support vernis tel que défini ci-dessus caractérisé en ce qu'il est destiné à être utilisé pour la fabrication de coussins gonflables de protection individuelle d'occupants de véhicule. Selon un autre de ces objets, la présente invention vise également un coussin gonflable de protection individuelle d'occupant de véhicule caractérisé en ce qu'il est réalisé à partir du susdit support. Dans le cadre de cette application "airbag", les revêtements silicones élastomères RTV plus particulièrement concernés, peuvent être ceux appartenant aux quatre groupes (i) (ii) (iii) (iv) tels que définis ci-après. (i) composition élastomère silicone d'enduction de type RTV 2 comprenant au moins un POS 1 de type SiVi, au moins un POS II de type SiH, un catalyseur d'hydrosilylation au platine III, un promoteur d'adhérence IV comprenant au moins un organosilane alcoxylé IV.1 contenant par molécule au moins un groupe vinyle (vinyltriméthoxysilane), au moins un composé IV.2 organosilicié comprenant au moins un radical époxy (3-glycidoxypropyl triméthoxysilane (GLYMO) et au moins un chélate IV.3de métal M et/ou un alcoxyde métallique (titanate de butyle). Ces enductions silicones RTV de polyaddition pour airbag sont décrites dans le brevet français N 2 719 598 (N 94 05 652). (ii) Elastomère silicone RTV 2 polyaddition obtenu à partir d'une composition comprenant des POS de type 1 SiVi et des POS de type II SiH, ainsi qu'une charge particulaire obtenue par traitement à l'aide d'un agent de compatibilisation introduit dans le milieu de préparation : d'une part, avant et/ou sensiblement simultanément à la mise en présence d'une partie de l'huile silicone mise en oeuvre avec une partie de la charge particulaire, cette introduction d'agent de compatibilisation s'opérant en une ou plusieurs fois pour une fraction d'agent de compatibilisation représente au plus 8 % en poids sec de la charge totale particulaire ; et, d'autre part, après cette mise en présence POS/ charge. L'agent de compatibilisation est l'hexaméthyldisilasane HMDZ. L'huile SiVi est une polydiméthylsiloxane a,o-divinyté et l'huile II SiH est une polydiméthylsiloxane a,#-dihydrogéno et une huile PDMS polyhydrogéno. Cette composition élastomère (ii) RTV réticulable par polyaddition et comprenant une charge particulaire compatibilisée de manière particulière à l'HMDZ, est décrite en détail dans la demande de brevet français N 97 08 171. (iii) Revêtement élastomère silicone RTV réticulé par polycondensation et comprenant une charge particulaire silicique traitée à l'aide d'un agent de compatibilisation introduit dans le milieu de préparation, d'une part, avant et/ou sensiblement simultanément à la mise en présence d'une partie de l'huile silicone mise en oeuvre avec une partie de la charge particulaire, cette introduction d'agent de compatibilisation s'opérant en une ou plusieurs fois pour une fraction d'agent de compatibilisation représente au plus 8 % en poids sec de la charge totale particulaire ; et, d'autre part, après cette mise en présence POS / charge. L'agent de compatibilisation est l'hexaméthyldisilasane HMDZ. Ces revêtements silicones RTV polycondensation dont la charge est traitée de manière spécifique à l'HMDZ, qui sont destinés notamment à l'enduction de toile textile pour airbag, sont décrits dans la demande de brevet français N 98 16 467 décrivant des compositions comprenant : 1- au moins un POS réactif linéaire portant à chaque extrémité de chaîne au moins deux groupes condensables (autres que OH) ou hydrolysable, ou un seul groupe hydroxy, 2- éventuellement au moins un POS non réactif linéaire ne portant pas de groupe condensable, hydrolysable ou hydroxy, 3- éventuellement de l'eau, 4- une charge renforçante particulaire à base de silice traitée à l'aide de compatibilisation (hexaméthyldisilazane), cet agent de compatibilisation étant introduit dans la composition avant et après l'incorporation de la charge renforçante dans au moins une partie de la matière silicone, la fraction d'agent de compatibilisation introduite avant l'incorporation de la charge représentant de 8 à 30 % en poids de la charge renforçante utilisée. (POS 1 = polydiméthylsiloxanea,ro-(eH3)3SiOv2 ; POS 2 = polydiméthylsiloxanea,c-(CH3)ZOHSiOn) ; (iv) revêtement élastomère silicone RTV réticulé par polyaddition et obtenu à partir d'une composition d'enduction comprenant : (1) au moins un polyorganosiloxane présentant, par molécule, au moins deux groupes alcényles, en C2-C6 liés au silicium (e.g. Po]yDiméthylSiloxane(PDMS-a,o) vinylée) ; (2) au moins un polyorganosiloxane présentant, par molécule, au moins deux atomes d'hydrogène liés au silicium (e. g. PDMS [alpha],# dihydrogéno et PDMS polyhydrogéno), (3) une quantité catalytiquement efficace d'au moins un catalyseur, composé d'au moins un métal appartenant au groupe du platine (e. g. : KARSTEDT 10 % Pt) , (4) un promoteur d'adhérence ternaire consistant en : (4.1.) au moins un organosilane alcoxylé contenant, par molécule, au moins un groupe alcényle en C3-C6, (e. g. : triméthoxysilane y méthacryloxypropylé) (4. 2.) au moins un composé organosilicié comprenant au moins un radical époxy, (e.g. : triméthoxysilane de y glycidoxypropyle) (4. 3.) au moins un chélate de métal M et/ou un alcoxyde métallique de formule générale : M (OJ)n, avec n = valence de M et J = alkyle linéaire ou-ramifié en C1-C8, M étant choisi dans le groupe formé par : Ti, Zr, Ge, Li, Mn, Fe, Al et Mg (e. g. : titanate de butyle). (5) une charge siliceuse renforçante traitée in situ par un agent de compatibilisation (e.g. :HMDZ) en présence de polyorganosiloxane (1), (6) un polyorganosiloxane qualifié d'allongeur et présentant des motifs siloxyles terminaux à fonctions hydrogéno, (e. g. PDMS [alpha],# hydrogéno - RHODORSIL* 620 de RHODIA CHIMIE) (7) éventuellement un neutralisant, (8) éventuellement un inhibiteur de réticulation et/ou autre(s) additifs) en usage dans ce type de compositions (e.g. : éthynylcyclohexanol). (9) et éventuellement des charges microsphériques creuses inorganiques expansées ou expansables procédé dans lequel on prépare une suspension de charge siliceuse renforçante en mettant en présence cette charge siliceuse avec de l'agent de compatibilisation et du polyorganosiloxane (1), ce qui constitue le traitement in situ de la charge. Toutes ces compositions silicones élastomères RTV réticulables et/ou réticulées sont préparées de manière classique (système précurseur bicomposant) et sont décrites par exemple dans le brevet français N 2 719 598, pour ce qui concerne les RTV (iv). Une fois l'empatage bi-composant réalisé, il est appliqué sur le support par tout moyen d'enduction approprié par exemple racle ou cylindre. La réticulation de la couche enduite sur le support peut être provoqué, par exemple, par voie thermique et/ou par rayonnement UV Le support ainsi revêtu peut être un matériau souple tel que par exemple un support fibreux avantageusement tissé en fibres synthétiques e. g. polyester ou polyamide. De tels tissus enduits peuvent être utilisés pour la fabrication par couture de coussin gonflable pour automobile (airbag). Le support peut être également un ruban à transfert thermique en polymère plastique, adhésif ou non sur l'une de ses faces et revêtu sur l'autre face d'une couche de silicone réticulée, enduite de vernis anti-friction selon l'invention. Une fois le support revêtu de la couche élastomère RTV réticulée, on procède conformément à l'invention à l'application du vernis silicone anti-friction puis à la réticulation dudit vernis par exposition à des rayonnements actiniques ou à des faisceaux d'électrons. Les exemples qui suivent décrivent la préparation des compositions de vernis antifriction selon l'invention, l'application de ces dernières sur des supports en tissu revêtus d'un élastomère silicone réticulé RTV polyaddition, et l'évaluation des échantillons ainsi obtenus en terme de coefficient de friction. EXEMPLES : Dans les exemples qui suivent on décrit l'obtention de formulations directement exploitables pour la réalisation de vernis UV pour "Air-bags". Exemples 1 à 14 On réalise des formulations de vernis photoréticulables à partir des polymères suivants : A1 / SILCOLEASE # UV POLY200 : x=CH3 ; a =70 ; b=7 A2 S]ILCOLEASE(&LTVPOLY201,x=CH3;a=444;b=35 D1/ Photoamorceur SILCOLEASEoo UV CATA 211 G2/ Silice Aérosil de surface spécifique 300 m2/g de DEGUSSA traité à l'octaméthylcyclotétrasiloxane Red 22 / pigment rouge commercialisé par SUN CHEMICAL. Ces compositions sont ensuite appliquées à l'aide de barres d'enduction numérotées différemment de 0 à 6 pour déposer de 1 à 20g/m2 sur un rectangle de tissu polyamide comprenant un élastomère silicone à la surface du type RTV polyaddition réticulé (140g/m2). Dans un mélangeur à bras de 100 1 on introduit 40 kg d'une huile de silicone [alpha],# divinylée de viscosité 1,5 Pa. s qui titre 0,1 meq de vinyle (Vi) par gramme d'huile, 0,24 kg d'eau potable et 0,24 kg d'hexaméthyldisilazane. Après homogénéisation on rajoute par portions en a peu près 2 heures 13,9 kg d'une silice de combustion caractérisée par sa surface spécifique de 200 m2/g. Après environ 1 heure de mélangeage, on rajoute en à peu près 1 heure 2,27 kg d'hexaméthyldisilazane. 2 heures plus tard on commence une phase de chauffage au cours de laquelle le mélange est placé sous courant d'azote (30 m3/h) ; le chauffage continue jusqu'à atteindre environ 140 C, température palier qui est maintenue pendant 2 heures afin d'évacuer les matières volatiles de la composition. La suspension est alors laissée à refroidir. Partant de cette suspension, on formule une partie A et une partie B dans des réacteurs appropriés. La partie A contient : - 320 g de la suspension - 111 g d'une huile [alpha],# divinylée de viscosité 100 Pa.squi titre 0,03 meq Vi par gramme d'huile - 35 g de quartz broyé de granulométrie moyenne (d50) proche de 2,5 m - 12 g d'une huile polyhydrogéno de viscosité 0,3 Pa. s qui titre 1,6 meq SiH par gramme d'huile - 12 g d'une huile [alpha],# dihydrogéno qui titre 1,9 meq SiH par gramme d'huile - 5 g de triméthoxysilane de y méthacryloxypropyle - 5 g de triméthoxysilane de y glycidoxypropyle - 0,7 g d'éthynylcyclohexanol La partie B contient : - 480 g de la suspension - 20 g d'orthotitanate de butyle - 1,1 g d'un catalyseur de Karstedt dosé à 10 % de platine On mélange ensuite 100 parties en poids de A et 10 parties en poids de B. La réticulation s'effectue sur un convoyeur de laboratoire par exposition à une vitesse définie sous deux lampes à électrodes de 200W/cm . Selon les conditions expérimentales une ou deux lampes sont en fonctionnement. Les lampes sont des lampes traditionnelles à spectre d'émission du mercure ou de mercure dopé par exemple au fer ou au gallium ou au plomb ... On mesure les coefficients de friction après exposition à l'aide d'un patin de 200g relié à un dynamomètre pouvant exercer une force de ION pour déplacer le patin. Pour faire la mesure on installe le bout de tissu sur le patin face recouverte de vernis silicone côté vitre . Un blanc est réalisé avec un tissu enduit de RTV réticulé sans vernis . L'ensemble des résultats obtenus pour les exemples de 1 à 14 sont rassemblés dans le tableau suivant. Compositions photoréticulables pour le vernissage des Air-Bags ~~~~~ T 1 2 3 4 5 6 7 8 9 10 11 12 13 14 A1 parts 0 100 90 0 0 0 0 0 0 0 50 70 0 20 20 A2 parts 0 0 0 0 0 0 0 0 0 0 0 0 50 0 0 D1 parts 0 0 0 100 90 0 0 0 45 45 50 30 50 72 72 D2 parts 0 0 0 0 0 100 100 90 45 45 0 0 0 0 0 C2 parts 0 2.5 2.5 2.5 2.5 2.5 2.5 2.5 2.5 2.5 2.5 2.5 2.5 2.5 2.5 G2 parts 0 0 10 0 10 0 0 10 10 10 0 0 0 8 8 Red22 parts 0 0 0 0 0 0 0 0 0 0 0 0 0 0 0.4 bunpe He 200W/mt 0 1 1 1 1 1 1 1 0 0 1 1 1 2 1 bunpHctGa 200W/cm 0 1 1 1 1 0 0 0 0 0 1 1 1 0 0 lampHg/Ga 80W/cm 0 0 0 0 0 0 0 0 1 1 0 0 0 0 0 Vitesse m/min 0 15 15 15 15 5 5 5 5 5 5 15 15 10 5 dépôt g/m2 0 4 9 5 7. 8 1 6. 9 8 4.5 1.8 9 6. 4 5. 6 6. 4 5 Coef. fric. Ks 3 .2 4 4 2 0.6 2 6 1.5 0.3 0.3 0. 1.1 4. 5 0. S 0. les meilleures performances sont obtenues avec les polymères de type B2/ en présence d'une charge à base de silice. Les résultats varient selon les conditions d'irradiation ; En particulier les valeurs obtenues à faible puissance exemples 8 et 9 sont très intéressantes. On peut rajouter du polymère de type A/ sans trop affecter les résultats de Ks. Exemple 15 : Des essais d'application en continu de la formule décrite exemple 13 sont réalisés sur une machine représentative d'un équipement industriel (pilote ROTOMEC) à 25m/min sur une laize de tissu recouvert de RTV de 30cm. Les conditions d'irradiation sont obtenues avec une lampe de la société Fusion avec un bulbe de type H+ de puissance 80W/cm. 3 dépôts sont réalisés. Les coefficients de friction sont ensuite mesurés sur verre. On obtient : 3,5 g/m2 de vernis correspond à un Ks = 1,4 6,0 g/m2 de vernis correspond à un Ks = 0,8 9,0 g/m2 de vernis correspond à un Ks = 0,5 On retrouve bien les performances attendues pour cette formulation à dépôt comparable. Exemple 16 : Préparation de B2 La synthèse s'effectue en deux étapes à partir d'une huile polyméthylhydrogénodiméthylsiloxane [alpha]-# triméthylsilyle. La synthèse s'effectue selon le schéma réactionnel décrit ci-après. Dans un réacteur tricol muni d'une pale d'agitation centrale et de capacité 1 litre on charge 50 g de toluène et 28,8 mg d'un complexe du platine au degré d'oxydation zéro complexé par du divinyltétraméthyldisiloxane à 11,5 % en platine soit 3,31 mg de platine. On coule alors en 120 minutes 200g du polymère siloxane hydrogéné à 0,374% soit 0,748 moles H mélangé à 70,97g de vinyltriéthoxysilane (soit 0,372 moles) à 25 C puis on chauffe à 60 C la masse réactionnelle pendant deux heures. Le taux de conversion des motifs SiH est de 50% soit 0,372 moles. On rajoute alors l'oxyde de vinylcyclohexène fraîchement distillé à raison de 57g (0,459 moles) et on porte la température de réaction à 80 C pendant trois heures et on rajoute 40 mg du complexe du platine pendant la dernière heure. On laisse revenir à température ambiante . Le taux de conversion des motifs SiH est de 98,3%. On chauffe à 100 C et on rajoute 40 mg de complexe du platine supplémentaire puis on laisse à 100 C pendant trois heures. Le taux de conversion des motifs SiH est de 99,8 %. On soutire la masse réactionnelle dans un ballon de 500 ml (360,2 g) et on rajoute 0,3g de 2,2 thiodiéthanol puis on fait le vide et on entraîne sous balayage d'argon le toluène à 97 C dans la masse réactionnelle et 30 à 40 C en tête de colonne. Après avoir arrêté le vide et refroidi à 40 C on rajoute 1,47g de polyvinylpyridine (Reillex) et 1,53g d'eau oxygénée (Prolabo). On chauffe à 80 C pendant deux heures et on rajoute 4,72g de sulfate de magnésium à la masse réactionnelle. On effectue alors une filtration sur carton de l'huile obtenue décolorée et le rendement massique total de la synthèse est de 86% soit 272 g. La viscosité de l'huile est de 55 mm2/s. La masse moléculaire moyenne en nombre est d'environ 1300 déterminée par gel perméation chromatographie. La RMN 29Si permet d'identifier et de quantifier les motifs. La référence est du tétraméthylsilane. Me3SiO1/2 ô=7ppm soit-deux motifs Me2SiO2/2 et MeRSiO 8=22ppm soit 13 motifs R'Si (OEt)3 8=-45/-46ppm soit deux motifs La RMN' H complète l'analyse du produit et confirme la structure attendue du polymère B2 . Exemple 17 : ' Exemple de formulation permettant de réaliser les formules décrites exemple là 14 Exemple 17.1 : On réalise la formule décrite exemple 1. Dans un flacon en polyéthylène haute densité étanche à la lumière on mélange sous agitation mécanique vigoureuse pendant un quart d'heure à température ambiante (Agitateur IKA20 muni d'une tige tripale) 100 parts de A1 Silcolease UV# POLY200 de viscosité 350 mPa.s avec 2,5 parties de C2 soit une dilution dans l'isopropanol à 18% de photoinitiateur Rhodorsil Photoinitiator 2074 . Exemple 17.2 : On réalise la formule décrite exemple 2. Dans un flacon en polyéthylène haute densité étanche à la lumière on mélange sous agitation mécanique vigoureuse pendant une demi heure à température ambiante (Agitateur IKA20 muni d'une tige tripale). 90 parts de Silcolease UV POLY200 AI de viscosité 350 mPa.s avec 10 parties de silice G2. Lorsque le mélange est bien homogène et que la silice est incorporée on rajoute alors 2,5 parties de C2 soit une dilution dans l'isopropanol à 18% de photoinitiateur Rhodorsil# Photoinitiator 2074 et on agite vigoureusement quinze minutes supplémentaires. Exemple 17.3 : On réalise la formule décrite exemple 3 Dans un flacon en polyéthylène haute densité étanche à la lumière on mélange sous agitation mécanique vigoureuse pendant un quart d'heure à température ambiante (Agitateur IKA20 muni d'une tige tripale). 100 parts de silane triéthoxysilyle à fonctionnalité époxycyclohexyle B1 de viscosité 10 mPa.s avec 2,5 parties de C2 soit une dilution dans l'isopropanol à 18% de photoinitiateur Rhodorsil Photoinitiator 2074. Exemple 17.4 : On réalise la formule décrite exemple 4 Dans un flacon en polyéthylène haute densité étanche à la lumière on mélange sous agitation mécanique vigoureuse pendant une demi heure à température ambiante (Agitateur IKA20 muni d'une tige tripale). 90 parts de Silane B1 de viscosité 10 mPa.s avec 10 parties de silice G2. Lorsque le mélange est bien homogène et que la silice est incorporée on rajoute alors 2,5 parties de C2 soit une dilution dans l'isopropanol à 18% de photoinitiateur Rhodorsil Photoinitiator 2074 et on agite vigoureusement quinze minutes supplémentaires. Exemple 17.5 et 17.6 : On réalise la formule décrite exemples 5 et 6 Dans un flacon en polyéthylène haute densité étanche à la lumière on mélange sous agitation mécanique vigoureuse pendant un quart d'heure à température ambiante (Agitateur IKA20 muni d'une tige tripale). 100 parts de polymère B2 de viscosité 55 mPa.s dont on vient de décrire la synthèse exp : 17 avec 2,5 parties de C2 soit une dilution dans l'isopropanol à 18% de photoinitiateur Rhodorsil* Photoinitiator 2074. Exemple 17. 7 : On réalise la formule décrite exemple 7 Dans un flacon en polyéthylène haute densité étanche à la lumière on mélange sous agitation mécanique vigoureuse pendant une demi heure à température ambiante (Agitateur IKA20 muni d'une tige tripale). 90 parts de polymère B2 de viscosité 55 mPa.s dont nous venons de décrire la synthèse exp.17 avec 10 parties de silice G2. Lorsque le mélange est bien homogène et que la silice est incorporée on rajoute alors 2,5 parties de C2 soit une dilution dans l'isopropanol à 18% de photoinitiateur Rhodorsil Photoinitiator 2074 et on agite vigoureusement quinze minutes supplémentaires. Exemple 17. 8 et 17.9 On réalise la formule décrite exemples 8 et 9. Dans un flacon en polyéthylène haute densité étanche à la lumière on mélange sous agitation mécanique vigoureuse pendant une demi heure à température ambiante (Agitateur IKA20 muni d'une tige tripale). 45 parts de silane B1 et 45 parts de polymère B2 de viscosité 55 mPa.s dont nous venons de décrire la synthèse exp. 17 avec 10 parties de silice G2. Lorsque le mélange est bien homogène et que la silice est incorporée on rajoute alors 2,5 parties de C2 soit une dilution dans l'isopropanol à 18% de photoinitiateur Rhodorsil Photoinitiator 2074 et on agite vigoureusement quinze minutes supplémentaires. Exemple 17.10 : On réalise la formule décrite exemple 10 Dans un flacon en polyéthylène haute densité étanche à la lumière on mélange sous agitation mécanique vigoureuse pendant un quart d'heure à température ambiante (Agitateur IKA20 muni d'une tige tripale). 50 parts de silane Bi et 50 parts de polymère A1 de viscosité 350 mPa.s. On rajoute alors 2,5 parties de C2 soit une dilution dans l'isopropanol à 18% de photoinitiateur Rhodorsil* Photoinitiator 2074 et on agite vigoureusement cinq minutes supplémentaires. Exemple 17.11: On réalise la formule décrite exemple 11. Dans un flacon en polyéthylène haute densité étanche à la lumière on mélange sous agitation mécanique vigoureuse pendant un quart d'heure à température ambiante (Agitateur IKA20 muni d'une tige tripale). 30 parts de silane B1et 70 parts de polymère A1 de viscosité 350 mPa.s . On rajoute alors 2,5 parties de C2 soit une dilution dans l'isopropanol à 18% de photoinitiateur Rhodorsil Photoinitiator 2074 et on agite vigoureusement cinq minutes supplémentaires. Exemple 17.12: On réalise la formule décrite exemple 12. Dans un flacon en polyéthylène haute densité étanche à la lumière on mélange sous agitation mécanique vigoureuse pendant une demi heure à température ambiante (Agitateur IKA20 muni d'une tige tripale). 50 parts de silane B1 et 50 parts de polymère A2 de viscosité 5000 mPa.s . On rajoute alors 2,5 parties de C2 soit une dilution dans l'isopropanol à 18% de photoinitiateur Rhodorsile Photoinitiator 2074 et on agite vigoureusement cinq minutes supplémentaires. Exemple 17.13 On réalise la formule décrite exemple 13. Dans un flacon en polyéthylène haute densité étanche à la lumière on mélange sous agitation mécanique vigoureuse pendant une demi heure à température ambiante (Agitateur IKA20 muni d'une tige tripale). 72 parts de silane Bi et 20 parts de SILCOLEASE UV POLY200 A1 de viscosité 55 mPa.s dont nous venons de décrire la synthèse exp.17 avec 10 parties de silice G2. Lorsque le mélange est bien homogène et que la silice est incorporée on rajoute alors 2,5 parties de C2 soit une dilution dans l'isopropanol à 18% de photoinitiateur Rhodorsil'* Photoinitiator 2074 et on agite vigoureusement quinze minutes supplémentaires. Exemple 17.14 On réalise la formule décrite exemple 14. Dans un flacon en polyéthylène haute densité étanche à la lumière on mélange sous agitation mécanique vigoureuse pendant une demi heure à température ambiante (Agitateur IKA20 muni d'une tige tripale). 72 parts de silane Bi et 20 parts de SILCOLEASEl1) UV POLY200 AI de viscosité 55 mPa.s dont nous venons de décrire la synthèse exp.17 avec 10 parties de silice G2. Lorsque le mélange est bien homogène et que la silice est incorporée on rajoute alors 0,4 parties de pigment rouge Red22 commercialisé par Sun chemical et on agite vigoureusement jusqu'à parfaite dilution du pigment qui se traduit par l'obtention d'une formulation rouge clair transparente. On rajoute alors 2,5 parties de C2 soit une dilution dans l'isopropanol à 18% de photoinitiateur Rhodorsil Photoinitiator 2074 et on agite vigoureusement quinze minutes supplémentaires. REVENDICATIONS : 1 - Composition silicone utile notamment pour la réalisation de vernis ayant en particulier des propriétés anti-friction, cette composition étant du type de celles comprenant au moins un polyorganosiloxane (POS) réticulable par l'intermédiaire de groupements fonctionnels de réticulation (GFR) par voie cationique et/ou radicalaire et une quantité efficace de système amorceur cationique comprenant comme amorceur et/ou photoamorceur, un produit choisi parmi les sels d'onium d'un élément des groupes 15 à 17 de la classification périodique [Chem & Eng. News, vol. 63, N 5,26 du 4 Février 1985] ou d'un complexe organométallique d'un élément des groupes 4 à 10 de la classification périodique [même référence], # dont l'entité cationique est sélectionnée parmi : - 1) les sels d'onium de formule (I) : [(Rl)n - A - (R2)m]+ (I) formule dans laquelle : # A représente un élément des groupes 15à 17 tel que par exemple : I, S, Se, P ou N, ' R1 représente un radical aryle carbocyclique ou hétérocyclique en C6-C20, ledit radical hétérocyclique pouvant contenir comme hétéroéléments de l'azote ou du soufre ; ' R2 représente RI ou un radical alkyle ou alkényle linéaire ou ramifié en C1-C3p ; lesdits radicaux RI et RZ étant éventuellement substitués par un groupement alcoxy en C1-C25, alkyle en C1-C25, nitro, chloro, bromo, cyano, carboxy, ester ou mercapto ; # n est un nombre entier allant de 1 à v + 1, v étant la valence de l'élément A, #m est un nombre entier allant de 0 à v -1 avec n + m = v + 1, - 2) Les sels d'oxoisothiochromanium décrits dans la demande de brevet WO 90/11303, notamment le sel de sulfonium du 2-éthyl-4- oxoisothiochromanium ou de 2-dodécyl-4-oxoisothio-chromanium, - 3) les sels de sulfonium dans lesquelles l'entité cationique comprend : z 3.1. au moins une espèce polysulfonium de formule m. 1. dans laquelle : - les symboles Arl, qui peuvent être identiques ou différents entre-eux, représentent chacun un radical monovalent phényle ou naphtyle, éventuellement substitué avec un ou plusieurs radicaux choisis parmi : un radical alkyle linéaire ou ramifié en C 1 - C 12, de préférence en C 1-C6, un radical alkoxy linéaire ou ramifié en CI C 12, de préférence en C1-C6, un atome d'halogène, un groupe-OH, un groupe-COOH, un groupe ester - COO-alkyle où la partie alkyle est un reste linéaire ou ramifié en CI - C12, de préférence en CI-C6, et un groupement de formule -Y4-Ar2 où les symboles Y4 et Ar2 ont les significations données juste ci-après, - les symboles Ar2, qui peuvent être identiques ou différents entre eux ou avec Ar1, représentent chacun un radical monovalent phényle ou naphtyle, éventuellement substitué avec un ou plusieurs radicaux choisis parmi : un radical alkyle linéaire ou ramifié en CI-CI2, de préférence en C l-C6, un radical alkoxy linéaire ou ramifié en Ci -Ci 2, de préférence en C1-C6, un atome d'halogène, un groupe-OH, un groupe-COOH, un groupe ester - COO-alkyle où la partie alkyle est un reste linéaire ou ramifié en Ci -Ci 2, de préférence en C1-C6, - les symboles Ar3, qui peuvent être identiques ou différents entre eux, représentent chacun un radical divalent phénylène ou naphtylène, éventuellement substitué avec un ou plusieurs radicaux choisis parmi : un radical alkyle linéaire ou ramifié en Ci -Ci 2, de préférence en CI-C6, un radical alkoxy linéaire ou ramifié en Ci -Ci 2, de préférence en C1-C6, un atome d'halogène, un groupe-OH, un groupe -COOH, un groupe ester - COO-alkyle où la partie alkyle est un reste linéaire ou ramifié en C1-C12, de préférence en C1-C6, - t est un nombre entiers égal à 0 ou 1, avec les conditions supplémentaires selon lesquelles : + quand t = 0, le symbole Y est alors un radical monovalent Y1 représentant le groupement de formule : où les symboles Ar1 et Ar2 possèdent les significations données ci- avant, + quand t = 1 : # d'une part, le symbole Y est alors un radical divalent ayant les significations Y2 à Y4 suivantes : . y2 : un groupement de formule : où le symbole Ar2 possède les significations données ci-avant, . Y3: un lien valentiel simple, # y4 : un reste divalent choisi parmi : un reste alkylène-linéaire ou ramifié en C1-C12, de préférence en C1-C6, et un reste de formule -Si(CH3hG-, # d'autre part, dans le cas uniquement où le symbole Y représente Y3 ou Y4, les radicaux Ar1et Ar2 (terminaux) possèdent, outre les significations données ci-avant, la possibilité d'être reliés entre eux par le reste Y' consistant dans Y'1 un lien valentiel simple ou dans Y'2 un reste divalent choisi parmi les restes cités à propos de la définition de Y4, qui est installé entre les atomes de carbone, se faisant face, situés sur chaque cycle aromatique en position ortho par rapport à l'atome de carbone directement relié au cation S+ ; #3.2. et/ou au moins une espèce monosulfonium possédant un seul centre cationique S+ par mole de cation et consistant dans la plupart des cas dans des espèces de formule : dans laquelle Ar1 et Ar2 ont les significations données ci-avant à propos de la formule (III. 1), incluant la possibilité de relier directement entre eux un seul des radicaux Ar1 à Ar2 selon la manière indiquée ci-avant à propos de la définition de la condition supplémentaire en vigueur quand t = 1 dans la formule (II), faisant appel au reste Y' ; - 4) les sels organométalliques de formule (IV) (I,IL2L'M)+q (IV) formule dans laquelle : . M représente un métal du groupe 4 à 10, notamment du fer, manganèse, chrome, cobalt.,. # LI représente 1 ligand lié au métal M par des électrons #, ligand choisi parmi les ligands '93 -alkyl, il5- cyclopendadiènyl et 117 - cycloheptratriènyl et les composés #6- aromatiques choisis parmi les ligands 116-benzène éventuellement substitués et les composés ayant de 2 à 4 cycles condensés, chaque cycle étant capable de contribuer à la couche de valence du métal M par 3 à 8 électrons 71 ; . L2 représente un ligand lié au métal M par des électrons #, ligand choisi parmi les ligands rl7-cycloheptatriènyl et les composés q6- aromatiques choisis parmi les ligands #6- benzène éventuellement substitués et les composés ayant de 2 à 4 cycles condensés, chaque cycle étant capable de contribuer à la couche de valence du métal M par 6 ou 7 électrons- n ; . L3 représente de 0 à 3 ligands identiques ou différents liés au métal M par des électrons a, ligand (s) choisi (s) parmi CO et NO2+; la charge électronique totale q du complexe à laquelle contribuent L1, L2 et L3 et la charge ionique du métal M étant positive et égale à1 ou 2 ; # l'entité canonique ayant pour formule : [XIX2 a In- formule dans laquelle : - a et b sont des nombres entiers allant pour a de 0 à 6 et pour b de Oà6aveca+b>~2; - les symboles X1 représentent des éléments choisis dans les colonnes IIIA, IVA, VA de la classification périodique, de préférence dans le groupe comprenant : B, P et Sb ; - les symboles X2 représentent : * un atome d'halogène (chlore, fluor) avec a = 0 à 3, * une fonction OH avec a = 0 à 2, - les symboles R sont identiques ou différents et représentent : > un radical phényle substitué par au moins un groupement électroattracteur tel que par exemple OCF3, CF3, NO2, CN, et/ou par au moins 2 atomes d'halogène (fluor tout particulièrement), et ce lorsque l'entité cationique est un onium d'un élément des groupes 15 à 17 # un radical phényle substitué par au moins un élément ou un groupement électroattracteur notamment atome d'halogène (fluor tout particulièrement), CF3, OCF3, N02, CN, et ce lorsque l'entité cationique est un complexe organométallique d'un élément des groupes 4 à 10 # un radical aryle contenant au moins deux noyaux aromatiques tel que par exemple biphényle, naphtyle, éventuellement substitué par au moins un élément ou un groupement électroattracteur, notamment un atome d'halogène (fluor tout particulièrement), OCF3, CF3, N02, CN, quelle que soit l'entité cationique ; cette composition étant caractérisée en ce qu'elle comporte en outre des molécules substituées par des groupements fonctionnels secondaires (GFS) portés par au moins un atome de silicium par molécule et sélectionnés, de préférence, parmi ceux comprenant au moins un motif alcoxy et/ou époxy et/ou carboxy. 2 - Composition selon la revendication . 1, caractérisée en ce qu'elle comprend : - A - au moins un POS porteur de GFR, ces derniers étant de préférence choisis parmi les groupements comprenant au moins une fonction éthyléniquement insaturée - avantageusement acrylate et/ou alcényléther - et/ou époxyde et/ou oxéthane ; - B - au moins un silane et/ou un POS porteur de GFS, ces derniers représentant de préférence au moins 0,5 % et plus préférentiellement encore au moins 1 % en poids de B ; - C - au moins un système photoamorceur tel que défini dans la revendication 1. 3 - Composition selon la revendication 1, caractérisée en ce qu'elle comprend : - C - au moins un système photoamorceur tel que défini dans la revendication 1 - D - au moins un POS porteur de GRF et de GFS, les GRF étant de préférence choisis parmi les groupements comprenant au moins une fonction éthyléniquement insaturée - avantageusement acrylate et/ou alcényléther - et/ou époxyde et/ou oxéthane. 4 - Composition selon l'une quelconque des revendications 1 à 3, caractérisée en ce qu'elle comprend en outre : - E - éventuellement au moins un diluant réactif organique choisi parmi les résines organiques de type époxyde et/ou vinyléther et/ou oxéthane ; - F - éventuellement au moins un pigment organique ou inorganique ; - G - éventuellement une charge, de préférence silicique ; - H - éventuellement au moins un photosensibilisateur, de préférence sélectionné parmi les (poly)aromatiques (éventuellement métalliques) et/ou les hétérocycliques. 5 - Composition selon l'une quelconque des revendications 1,2, 4 caractérisée en ce que les POS A sont des époxysilicones et/ou des vinyléthersilicones qui sont : #soit linéaires ou sensiblement linéaires et constitués de motifs de formule (I), terminés par des motifs de formule (Il), #soit cycliques et constitués par des motifs de formule (H) : formules dans lesquelles : # les symboles R1 sont semblables ou différents et représentent : - soit un radical alkyle linéaire ou ramifié en CI-C6, éventuellement substitué, avantageusement par un ou des halogènes, les radicaux alkyles éventuellement substitués préférés étant : méthyle, éthyle, propyle, octyle et 3,3,3 trifluoropropyle, - soit un radical cycloalkyle en C5-C8, éventuellement substitué, - soit un radical aryle ou aralkyle, éventuellement substitué : . notamment par des halogènes et/ou des alcoxyles, . les radicaux phényle, xylyle, tolyle et dichlorophényle étant tout particulièrement sélectionnés, - et, plus préférentiellement encore, au moins 60 % molaire des radicaux R3 étant des méthyles, # les symboles Z sont semblables ou différents et représentent : - soit le radical R1, - soit un groupement GFR correspondant à un reste époxyde ou vinyléther relié au silicium par l'intermédiaire d'un radical divalent contenant, avantageusement, de 2 à 20 atomes de carbone comportant, éventuellement, un hétéroatome, l'un au moins des symboles Z correspondant à un groupement GRF. 6 - Composition selon l'une quelconque des revendications 1, 2,4 caractérisée en ce que les POS A sont des époxysilicones de formules (A.I) (A.II) suivantes : avec X = CH3 ; Phényle ; Cycloalkyle ; alkyle C1-C8; alcényle ; -OH; H ; CH2-CH2-CH2-OH ; CH2-CH2-CF3 ; -(CH2)"-CF3, n = 1 à 20 ; - a1, a2 et bl, b2 étant définis comme suit dans ces formules (A.I) et (A.II) 1 s al, a2 1 7 - Composition selon l'une quelconque des revendications 1,2, 4 à 6 caractérisée en ce que le (ou les) composé (s) B est (sont) choisi (s) parmicelui (ou ceux) de formule B suivante : (B) R2x[GFS]ySi04-{x+y)'l dans laquelle : - x=0, 1,2 ou - y = 1, 2, 3 ou 4 - les radicaux R2 sont identiques ou différents entre eux et correspondent à un alkyle linéaire ou ramifié, un cycloalkyle, un hydroxyle, un hydrogène, un vinyle, un -CF3, un -(CH2)m-CF3 avec m = 1 à 50, - les GFS sont identiques ou différents entre eux et correspondent à # un alcoxy, de préférence : -OR3avec R3représentant un alkyle linéaire ou ramifié en C1-C30 ou un cycloalkyle ; -(OR4)p-OR5 ; -(R\-Si(OR\(R8)t avec R4, R7, R8 identiques ou différents entre eux et répondant à la même définition que celle donnée ci-dessus pour R3 et avec R6 identiques ou différents entre eux et correspondant de préférence à un alkylène (avantageusement un méthylène) ; p, q = 1 à 50, de préférence 1 à 10 ; r = 1,2 ou 3 et t = 0,1ou 2 ; # un énoxy, de préférence : -O-CH = CH-R8. -(R9)u-Si(OCH = CHR'0,(Rll)W ; avec R8, R10, R" identiques ou différents entre eux et répondant à la même définition que celle donnée ci-dessus pour R3, et avec R9 répondant à la même définition que celle donnée ci-dessus pour R6 ; u = 1 à 50 de préférence 1 à 10, v = 1, 2 ou 3 et w = 0, 1 ou 2 # un carboxy, de préférence : -OCOR12 ; -(R13)z si(OCOR'4)zl(R151z2 , avec R'2, R14 tels que définis ci-dessus pour R8, R10, R" ; R13 tels que définis ci-dessus pour R9 ; et z = 1 à 50 de préférence 1 à 10, z1 = 1, 2 OU3 et Z2 = 0, 1 ou 2. 8 - Composition selon l'une quelconque des revendications 1, 3 caractérisée en ce que le POS ou le silane D comprend des GFS tels que définis dans la revendication 7 et des GRF de type (méth)acrylate et/ou vinyléther et/ou époxyde et/ou oxéthane, ce POS ou le silane D comprenant de préférence des GFS de type alcoxy et des GRF de type époxyde ledit POS D correspondant plus préférentiellement encore aux POS de formules (D', D",D'") suivantes: avec 0 avec Me= méthyle ; Et = éthyle 0 # e de préférence 0# e# 5000 et plus préférentiellement encore 0 # e# 1000 9 - Application de la composition selon l'une quelconque des revendications 1 à 8 à titre de vernis anti-friction sur un support, comportant de préférence un substrat - avantageusement fibreux - éventuellement revêtu d'au moins une couche d'élastomère silicone 10 - Application selon la revendication 9, caractérisé en ce qu'elle consiste essentiellement : - à enduire un support à l'aide de la composition selon l'une quelconque des revendications 1 à 8, - et à exposer la surface ainsi enduite à des rayonnements actiniques et/ou à un faisceau d'électrons et/ou à la chaleur, de manière à faire réticuler la couche de vernis. 11 - Support vernis ayant des propriétés anti-friction, telles qu'obtenues par l'application selon la revendication 9 ou 10. 12 - Support vernis selon la revendication 11, caractérisé en ce qu'il comprend un substrat - de préférence textile - revêtu sur au moins une de ses faces d'au moins une couche d'élastomère silicone réticulable ou au moins partiellement réticulé de préférence choisi parmi : - les silicones RTV polyaddition ou polycondensation, - et/ou les silicones EVC au peroxyde, - et/ou les silicones LSR polyaddition, le vernis anti-friction obtenu à partir de la composition selon l'une quelconque des revendications 1 à 8 étant appliqué sur la (ou les) couche(s) (supérieure(s)) d'élastomère silicone. 13 - Support selon la revendication 12, caractérisé en ce qu'il est destiné à être utilisé pour la fabrication de coussins gonflables de protection individuelle d'occupant de véhicule, ou de rubans à transfert thermique. 14 - Coussin gonflable de protection individuelle d'occupant de véhicule caractérisé en ce qu'il est réalisé à partir du support selon la revendication 12.